(57)【要約】      （修正有）【課題】実質的に非感光性のモノシートサーモグラフィー記録材料用結合剤を提供する。【解決手段】支持体および支持体の一面上にある感熱性要素を含んだ実質的に非感光性のモノシートサーモグラフィー記録材料において、感熱性要素が少なくとも１種の実質的に非感光性カルボン酸銀塩、少なくとも１種の還元剤および結合剤を含む。結合剤はビニルアセト−アセタール、ビニルブチラール、ビニルアルコール、酢酸ビニルおよびイタコン酸単量体単位よりなる群から選択構成される第一重合体を含む。結合剤対１種もしくは複数の実質的に非感光性のカルボン酸の銀塩の重量比が１．５より大きく、そして少なくとも１種の結合剤が場合によりビニルブチラール単量体単位並びに場合によりビニルアルコールおよび／または酢酸ビニル単量体単位よりなる第二重合体を４０重量％より少なく含有してもよい。【選択図】なし【特許請求の範囲】
【請求項１】
支持体および該支持体の一面上に感熱性要素を含んでなる実質的に非感光性のモノシートサーモグラフィー記録材料であって、該感熱性要素が少なくとも１種の実質的に非感光性のカルボン酸の銀塩、それと熱操作関係にある少なくとも１種のそのための還元剤および少なくとも１種の結合剤を含んでなり、該少なくとも１種の結合剤がビニルアセト−アセタール単量体単位並びにビニルブチラール、ビニルアルコール、酢酸ビニルおよびイタコン酸単量体単位よりなる群から選択される単量体単位よりなる少なくとも１種の第一の重合体を含んでなり、該感熱性要素中の該少なくとも１種の結合剤対該１種もしくは複数の実質的に非感光性のカルボン酸の銀塩の重量比が１．５より大きく、そして該少なくとも１種の結合剤が場合によりビニルブチラール単量体単位並びに場合によりビニルアルコールおよび／または酢酸ビニル単量体単位よりなる第二の重合体を４０重量％より少なく含有してもよいことを特徴とするサーモグラフィー記録材料。
【請求項２】
該感熱性要素が少なくとも１種の別の第一の重合体を含有する請求項１に記載のサーモグラフィー記録材料。
【請求項３】
該第一の重合体においてビニルアセト−アセタール単量体単位対ビニルブチラール単量体単位のモル比が０．５〜２．５の間にある請求項１または２に記載のサーモグラフィー記録材料。
【請求項４】
該第一の重合体が２０〜７０重量％の間のビニルブチラール単量体単位を含有する前記請求項のいずれかに記載のサーモグラフィー記録材料。
【請求項５】
該第一重合体が８０，０００より大きい重量平均分子量を有する請求項１〜４のいずれかに記載のサーモグラフィー記録材料。
【発明の詳細な説明】
【技術分野】
【０００１】
本発明は、実質的に非感光性のサーモグラフィー記録材料の感熱性要素中での使用のための結合剤に関する。
【背景技術】
【０００２】
サーモグラフィーは加熱段階を含む像形成方法であり、従ってフォトサーモグラフィーを包含し、そこでは像形成方法が像通りの露出工程と直接的熱工程とを含み、そこでは像形成方法が像通りの加熱段階を含む。直接的熱印刷では、記録材料の像通りの加熱により可視像パターンが形成される。
【０００３】
特許文献１は少なくとも１つの要素を含んでなるサーモグラフィー材料であって、そしてここで該１つもしくは複数の要素が内部に実質的に非感光性有機重金属塩およびそのための有機還元剤を含んでなり、該材料が該有機重金属塩および還元剤から像を熱的に形成することが可能であり、ここで該材料が一般式（Ｉ）：
【０００４】
【化１】
2004358970.tif 000002
【０００５】
［式中、Ｒ１は水素、−ＣＨ２ＯＨ、−（Ｃ＝Ｏ）−Ｒ、−ＣＯＮＨＲ、またはＭを表し、Ｒ２、Ｒ３、Ｒ４およびＲ５は各々独立して水素、−Ｏ−（Ｃ＝Ｏ）−ＯＲまたは−ＮＨ−（Ｃ＝Ｏ）−ＯＲを表し且つＲ１も水素である場合にはそれらの少なくとも１つは水素でなく、Ｒはいずれも置換されていてもよいアルキルまたはアリール基を表し、そしてＭは１価重金属イオンを表す］
を有する１，３−ベンゾキサジン−２，４−ジオン調色剤を含有する材料を開示している。特許文献１はさらに、実質的に非感光性の有機重金属塩を含有する記録材料の膜形成性結合剤は有機重金属塩を均一に分散させうる全ての種類の天然、改質された天然もしくは合成樹脂またはそのような樹脂の混合物、例えばセルロース誘導体、例えばエチルセルロース、セルロースエステル類、例えば硝酸セルロース、カルボキシメチルセルロース、澱粉エーテル類、ガラクトマンナン、α，β−エチレン系不飽和化合物から誘導される重合体、例えばポリ塩化ビニル、後塩素化されたポリ塩化ビニル、塩化ビニルおよび塩化ビニリデンの共重合体、塩化ビニルおよび酢酸ビニルの共重合体、ポリ酢酸ビニルおよび部分的に加水分解されたポリ酢酸ビニル、ポリビニルアルコール、繰り返しビニルアルコール単位の一部だけがアルデヒドと反応していてもよい出発物質としてのポリビニルアルコールから製造されるポリビニルアセタール類、好ましくはポリビニルブチラール、アクリロニトリルおよびアクリルアミドの共重合体、ポリアクリル酸エステル類、ポリメタクリル酸エステル類、ポリスチレン並びにポリエチレン、またはそれらの混合物、でありうることも開示している。特許文献１はまた、セルロース誘導体、例えばエチルセルロース、メチルセルロース、硝酸セルロース、酢酸蟻酸セルロース、酢酸フタル酸水素セルロース、酢酸セルロース、酢酸プロピオン酸セルロース、酢酸酪酸セルロース、酢酸ペンタン酸セルロース、酢酸安息香酸セルロース、三酢酸セルロース；ビニル−タイプ樹脂および誘導体、例えばポリ酢酸ビニル、ポリビニルブチラール、コポリビニルブチラール−ビニルアセタール−ビニルアルコール、ポリビニルピロリドン、ポリビニルアセトアセタール、ポリアクリルアミド；アクリレート類およびアクリレート誘導体から誘導される重合体および共重合体、例えばポリメタクリル酸メチルおよびスチレン−アクリレート共重合体；ポリエステル樹脂；ポリカーボネート類；コポリ（スチレン−コ−アクリロニトリル）；ポリスルホン類；ポリフェニレンオキシド；有機シリコーン類、例えばポリシロキサン類；エポキシ樹脂並びに天然樹脂、例えばアラビアゴム、を包含する還元剤転写印刷で使用される非有機銀塩含有供与体層中での使用に適する結合剤にも言及している。好ましくは、この発明の供与体層のための結合剤はポリ（スチレン−コ−アクリロニトリル）またはポリ（スチレン−コ−アクリロニトリル）およびトルエンスルホンアミド縮合生成物の混合物を含んでなる。
【０００６】
特許文献２は、実質的に非感光性の有機銀塩、それと熱操作関係にあるそのための有機還元剤および結合剤を含んでなる感熱性要素を支持体上に含んでなる実質的に非感光性の記録材料であって、ここで該感熱性要素が該実質的に非感光性の有機銀塩および該有機還元剤と反応性関係で水素原子を有する少なくとも１個の窒素原子を有し且つ炭素原子がチオン基の一部でない置換されたもしくは未置換の１，２，４−トリアゾール化合物をさらに含んでなり、該化合物が芳香族環系に縮合されていないことを特徴とする記録材料を開示している。特許文献２はさらに、感熱性要素用の適する結合剤は有機重金属塩を均一に分散させうる全ての種類の天然、改質された天然もしくは合成樹脂またはそのような樹脂の混合物、例えばセルロース誘導体、例えばエチルセルロース、セルロースエステル類、例えば硝酸セルロース、カロボキシメチルセルロース、澱粉エーテル類、ガラクトマンナン、α，β−エチレン系不飽和化合物から誘導される重合体、例えばポリ塩化ビニル、後塩素化されたポリ塩化ビニル、塩化ビニルおよび塩化ビニリデンの共重合体、塩化ビニルおよび酢酸ビニルの共重合体、ポリ酢酸ビニルおよび部分的に加水分解されたポリ酢酸ビニル、ポリビニルアルコール、繰り返しビニルアルコール単位の一部だけがアルデヒドと反応していてもよい出発物質としてのポリビニルアルコールから製造されるポリビニルアセタール類、好ましくはポリビニルブチラール、アクリロニトリルおよびアクリルアミドの共重合体、ポリアクリル酸エステル類、ポリメタクリル酸エステル類、ポリスチレン並びにポリエチレン、またはそれらの混合物、でありうることも開示している。
【０００７】
特許文献３は、有機銀、感光性ハロゲン化銀、現像剤、および結合剤樹脂を少なくともベース材料上に含有する熱現像敏感性材料であって、該結合剤樹脂がポリビニルアセトアセタール樹脂を［全ての］結合剤樹脂の７０重量％もしくはそれ以上の量で含有しており、該ポリビニルアセトアセタール樹脂が５０モル％より大きいアセタール化度により特徴づけられる材料を開示している。さらに、特許文献３は下記の樹脂：セキスイ・ケミカル（Ｓｅｋｉｓｕｉ  Ｃｈｅｍｉｃａｌ）からのポリビニルアセトアセタール類であるタイプＫＳ−１０、ＫＳ−１およびＫＳ−５Ｚ；アセトアセタール／ヒドロキシル−基／アセチル基＝８８．３モル／１０．２モル／１．５モル樹脂；アセトアセタール／ブチラール／ヒドロキシル−基／アセチル基＝６８．５モル／２２．８モル／８．３モル／０．４モル樹脂；デンキ・カガク・コウギョウ（ＤＥＮＫＩ  ＫＡＧＡＫＵ  ＫＯＧＹＯ）Ｋ．Ｋ．からのアセトアルデヒドおよびブチルアルデヒドによりアセタール化されたポリビニルアルコールであるタイプ・デンカ（ＤＥＮＫＡ）ブチラール＃３０００Ｋ；およびソルチア（ＳＯＬＵＴＩＡ）からのブトバル（Ｂｕｔｖａｒ）Ｂ−７９を開示しており、且つポリビニルアセトアセタール樹脂をコーティング下層またはバック−コート層用にも使用できることも開示している。
【０００８】
特許文献４は、脂肪族カルボン酸銀粒子および感光性ハロゲン化銀粒子、銀イオン用の還元剤、結合剤並びに架橋結合剤を含んでなる感光層を上部に有する支持体を含んでなる銀塩フォトサーモグラフィー乾燥像形成材料であって、ここでフォトサーモグラフィー材料が１．０〜１．７ｇ／ｍ２の銀被覆率を有し、感光性ハロゲン化銀粒子が０．０３〜０．０５μｍの平均粒子寸法および３０％より大きくない粒子寸法分散度を有し、乾燥像形成材料を１００〜２００℃の温度において５〜５０秒間にわたりフォトサーモグラフィー処理にかけた後に感光層が４６〜２００℃の熱転移温度を示すような材料を開示している。この発明の銀塩フォトサーモグラフィー乾燥像形成材料では、例えば脂肪族カルボン酸銀類、感光性ハロゲン化銀粒子および還元剤を支持体上に含む感光層に加えられる結合剤として、当業界で既知の高分子重合体を使用することができる。高分子重合体は７０〜１０５℃のＴｇを有する。それらの例は、構成単位としてエチレン系不飽和単量体、例えば塩化ビニル、酢酸ビニル、ビニルアルコール、マレイン酸、アクリル酸、アクリル酸エステル、塩化ビニリデン、アクリロニトリル、メタクリル酸、メタクリル酸エステル、スチレン、ブタジエン、エチレン、ビニルブチラール、ビニルアセト−アセタールおよびビニルエーテル、を含有する重合体または共重合体；ポリウレタン樹脂並びに種々の種類のゴム樹脂を包含する。特許文献４の発明に従う高分子重合体の構造は表１に示されておりそしてブチラールおよびアセト−アセタール基を有する下記の重合体を包含する：
【０００９】
【表１】
2004358970.tif 000003
【００１０】
銀塩フォトサーモグラフィー乾燥像形成材料の感光層中での重合体Ｐ−２およびＰ−５の使用が例示されている。
【００１１】
特許文献５および特許文献６に対応する特許文献７は、ポリビニルアルコールおよびアルデヒドの間のアセタール化反応により合成されるポリビニルアセタール樹脂であり且つ１個のアセタール基を２個のアセタール化されたヒドロキシル基とみなして計算した２００〜３，０００の重合度、０〜２５モル％の残存アセチル基含有量および１７〜３５モル％の残存ヒドロキシル含有量、２．５重量％より多くない水含有量並びに１０ｐｐｍより多くない残存アルデヒド含有量を有し、そして酸化防止剤を含まない、好ましくは５５〜１１０℃のガラス転移温度を有する熱現像可能な感光材料を開示している。それぞれ８０、７０、７６、１０３および９３℃のガラス転移温度を有するビニルアルコール、ビニルアセタールおよびビニルブチラール単量体単位を含有しそして表２に示された組成を有する樹脂が特許文献７の実施例４、５、６および８に開示されている。
【００１２】
【表２】
2004358970.tif 000004
【００１３】
特許文献８は、感光性ハロゲン化銀、非感光性有機銀塩、結合剤、および銀イオン用の還元剤を含んでなる感光層を上部に有する支持体を含んでなるフォトサーモグラフィー像形成材料であって、ここで還元剤が下記式（Ｓ）：
【００１４】
【化２】
2004358970.tif 000005
【００１５】
［式中、Ｚは３〜１０員の非芳香族環を形成するのに必要な原子の基であり、Ｒｘは水素またはアルキル基であり、それぞれのＲｏ’およびＲｏ’’は独立して水素、アルキル基、または複素環式基であり、Ｑｏは置換基であり、そしてそれぞれのｎおよびｍは独立して０〜２の整数であり、そして複数のＱｏ’は同一もしくは相異なりうる］
により表される材料を開示している。特許文献８はさらに、その発明で好ましく使用される下記の重合体を開示している：
【００１６】
【表３】
2004358970.tif 000006
【００１７】
特許文献９は、有機銀塩粒子、感光性ハロゲン化銀粒子および還元剤を含有する現像形成層並びに表面保護層を支持体の一面に少なくとも有する支持体を含んでなるフォトサーモグラフィー材料であって、ここで像形成層の表面上の元素組成が９より大きくない炭素元素数対酸素元素数の比を示し、そしてここで元素組成がＸ線光電子顕微鏡により得られるような材料を開示している。像形成層中での使用のために開示されている結合剤の実例は、ポリビニルアセタール類（例えばポリビニルホルマール、ポリビニルブチラール）を包含する。これらの結合剤の中で、ビニルアセタール類、例えばポリビニルブチラールおよびポリビニルアセタール、並びにセルロースエステル類、例えば酢酸セルロースおよび酢酸−酪酸セルロール、が好ましく、それらは単独でまたは組み合わせて使用されうる。さらに、２種のアルデヒド類から得られる混合アセタール類、例えばポリビニルアセトブチラール、も特許文献９によると好ましい。しかしながら、そのような混合アセタール類はそこには例示されていない。
【００１８】
特許文献１０は、支持体上に感光性ハロゲン化銀粒子、有機銀塩、還元剤および結合剤を含んでなるフォトサーモグラフィー材料であって、ここでフォトサーモグラフィー材料が式（１）または（２）：
【００１９】
【化３】
2004358970.tif 000007
【００２０】
［式中、Ｒ１、Ｒ２、Ｒ３、Ｒ４、Ｒ５、Ｒ６、Ｒ７およびＲ８は各々アルキル基、アルケニル基、アルキニル基、アリール基または複素環式基を表し、Ｌ１、Ｌ２、Ｌ３およびＬ４は各々２価結合基を表し、ｍおよびｎは各々１〜３の整数であり、但し条件としてｍ＋ｎは４であり、ｐ１およびｐ２は各々１〜３の整数でありそしてｑ１およびｑ２は各々０、１または２であり、但し条件としてｐ１＋ｑ１およびｐ２＋ｑ２は各々３であり、ｒ１およびｔは各々０または１〜１０００の整数であり、そしてｘは０または１である］
により表されるシラン化合物を含んでなる材料を開示している。有機溶媒をベースとしたコーティング中で使用可能な結合剤は、セルロース誘導体、ポリビニルアルコール誘導体、アクリレート重合体誘導体、ポリイミド誘導体、ポリアミド誘導体、フェノール樹脂誘導体、ウレタン樹脂誘導体およびポリエステル誘導体を包含する。これらの中で、特にビニルアセタール単量体単位を有する、ポリビニルアルコール誘導体および酢酸ビニル誘導体が好ましい。
【００２１】
特許文献１１に相当する特許文献１２は、１個の分子中に１個もしくはそれ以上の官能基、例えばカルボキシル基、シリル部分、ハロゲン部分、アミノ基、スルフヒドリル基、スルホニル基、チオニル基、エポキシ基、オキサゾリン部分、マレイミド部分、ヒドロキシル基など、を含有することにより特徴づけられるポリビニルアセタールを開示している。イオン性基、例えば酸性基（例えばカルボキシル基もしくはスルホン基）または塩基性基（例えば窒素原子を含有）が好ましい。
【００２２】
特許文献１３は、有機銀塩、感光性ハロゲン化銀粒子、還元剤および結合剤を含んでなる感光層を支持体上に含んでなるフォトサーモグラフィー材料であって、ここでフォトサーモグラフィー材料が３０％より大きくない以下で定義されるカブリ濃度における変動割合を示す材料を開示している：カブリ濃度における変動割合＝［（ＤＦｏｇ２−ＤＦｏｇ１）／ＤＦｏｇ１］×１００（％）［ここで、ＤＦｏｇ１は１００℃より低くない温度において現像されたフォトサーモグラフィー材料の最低濃度でありそしてＤＦｏｇ２は現像されそして次に３００ルクスの照明強度および４５℃において２４時間にわたり露光されたフォトサーモグラフィー材料の最低濃度である］。結合剤は好ましくは７０〜１０５℃のガラス転移点を有しそして好ましくは実質的にアセトアセタール構造を有するポリビニルアセタールであるかまたは式（Ｖ）により表される重合体化合物である。以下の表４に示される組成を有する式（Ｖ）により表される例示重合体化合物が開示されている：
【００２３】
【表４】
2004358970.tif 000008
【００２４】
ワッカー・ヘミー（Ｗａｃｋｅｒ  Ｃｈｅｍｉｅ）により製造された、８４℃のＴｇを有する４２重量％のビニルアセタール、４０重量％のビニルブチラール、１６重量％のビニルアルコールおよび２重量％の酢酸ビニルよりなる共重合体であるピオロフォーム（Ｐｉｏｌｏｆｏｒｍ）ＴＭＢＬ１６が、アグファ−ゲベルト（ＡＧＦＡ−ＧＥＶＡＥＲＴ）Ｎ．Ｖ．により製造されそしてアグファ−ゲベルトＮ．Ｖ．によりアグファ・フリーウェイ（ＡＧＦＡ  ＦＲＥＥＷＡＹ）ＴＭフィルムとしてそしてオートロジック（ＡＵＴＯＬＯＧＩＣ）によりオートタイプ・アスペクト（Ａｕｔｏｔｙｐｅ  Ａｓｐｅｃｔ）ＴＭＨＲとして販売された実質的に非感光性のサーモグラフィー材料の感熱性要素中の単一結合剤として使用される。この感熱性要素中の実質的に非感光性の有機銀塩対ピオロフォームＴＭＢＬ１６の重量比は約１．０である。
実質的に非感光性のサーモグラフィー記録材料とフォトサーモグラフィー記録材料との間の差異
像形成が有機銀塩の還元に基づく実質的に非感光性のサーモグラフィー記録材料の技術はフォトサーモグラフィー記録材料のものと、両者の場合とも像形成が有機銀塩の還元から生ずる事実にもかかわらず、有意に異なる。しかしながら、これはこの還元に触媒作用を与える種の実情が完全に異なっており、フォトサーモグラフィー記録材料の場合には感光性ハロゲン化銀を含有するフォトアドレス可能な熱現像可能な要素の像通りの露出でありそしてサーモグラフィー記録材料の場合には感光性ハロゲン化銀を含有しない感熱性要素の像通りの加熱であるという事実を隠す表面的な類似性である。この技術的な差異はさらに２つのタイプの材料で使用される成分の性質によっても強められ、最も有意な差異は実質的に非感光性のサーモグラフィー記録材料中の感光性ハロゲン化銀および分光増感剤の不存在だけでなく、使用される異なる還元剤でも反映されて、実質的に非感光性のサーモグラフィー記録材料中ではより強い還元剤、異なる安定剤、異なる調色剤などが使用される。さらに、フォトサーモグラフィー材料の場合には材料全体を１５０℃より低い温度に数秒間（例えば１０ｓ）の期間にわたり加熱するが実質的に非感光性のサーモグラフィー記録材料の場合には材料をはるかに高い温度でｍｓ（例えば３．５−２０ｍｓ）の期間にわたり加熱する点で、熱現像方法自体も有意に異なる。ニュートラル（ｎｅｕｔｒａｌ）な像色調の実現は実質的に非感光性のサーモグラフィー記録材料の場合には非常に短い加熱時間のために大きな問題であるが、それはフォトサーモグラフィー記録材料でははるかに長い加熱時間のためにあまり問題ではない。
【００２５】
従って、本発明の特許性に関する下記の文献が既知である：
１９９７年１月８日に公開された特許文献１
１９９７年１１月２６日に公開された特許文献２
２００１年１月１９日に公開された特許文献３
２００２年９月１８日に公開された特許文献４
２００３年１月２日に公開された特許文献７
２００３年１月２２日に公開された特許文献８
２００１年１０月１０日に公開された特許文献９
２００１年９月２６日に公開された特許文献１０
２００２年１０月９日に公開された特許文献１２
２００２年８月２９日に公開された特許文献１３
【特許文献１】欧州特許出願公開第０７５２６１６号明細書
【特許文献２】欧州特許出願公開第０８０９１４４号明細書
【特許文献３】特開２００１−１３６１８号公報
【特許文献４】欧州特許出願公開第１２４１５２０号明細書
【特許文献５】国際公開第０１／０５３３５７Ａ１号パンフレット
【特許文献６】特開２００２−２０１２１５号公報
【特許文献７】欧州特許出願公開第１２７０６０８号明細書
【特許文献８】欧州特許出願公開第１２７８１０１号明細書
【特許文献９】欧州特許出願公開第１１４３２９２号明細書
【特許文献１０】欧州特許出願公開第１１３６８７７号明細書
【特許文献１１】国際公開第０２／０５９１６７号パンフレット
【特許文献１２】特開２００２−２９３８２５号公報
【特許文献１３】米国特許出願公開第２００２／０１１９４０６号明細書
【発明の開示】
【発明が解決しようとする課題】
【００２６】
実質的に非感光性のモノシートサーモグラフィー記録材料中でニュートラルな像色調を得るためには、印刷前および印刷後の両方の貯蔵中に最も外側の保護層の存在にもかかわらず材料の表面に拡散する還元剤および調色剤が必要でありそして極端な場合には使用者が還元剤、調色剤および像形成方法の反応生成物の沈澱を材料の表面上で目で見ることが見出されていた。従って、許容可能なニュートラルな像色調を示すが、還元剤、調色剤および像形成方法の反応生成物のそのような沈澱の生成を示さない実質的に非感光性のモノシートサーモグラフィー記録材料が要求される。
【課題を解決するための手段】
【００２７】
従って、本発明の一面は、例えば、還元剤、調色剤および像形成方法の反応生成物を含んでなる表面沈澱の生成を示さない実質的に非感光性のモノシートサーモグラフィー記録材料を提供することである。
【００２８】
従って、本発明の別の面は、表面沈殿の生成を示さず且つＡＳＴＭ  Ｎｏｒｍ  Ｅ１７９−９０に従う分光計測定によりＲ（４５／０）形状で測定しそしてＡＳＴＭ  Ｎｏｒｍ  Ｅ３０８−９０に従い評価したＣＩＥＬＡＢａ＊およびｂ＊値により特徴づけられる許容可能なニュートラルな像色調も示す実質的に非感光性のモノシートサーモグラフィー記録材料を提供することである。
【００２９】
本発明の別の面および利点は以下の記述から明らかになるであろう。
発明の要旨
感熱性要素の最も外側の表面がサーモグラフィー記録材料自体の最も外側の層でないなら、実質的に非感光性のモノシートサーモグラフィー記録材料の感熱性要素中でのビニルアセト−アセタール単量体単位、ビニルブチラール単量体単位並びに場合によりビニルアルコールおよび酢酸ビニル単量体単位よりなる群から選択される単量体単位よりなる重合体の使用がその中に存在する成分およびそれらの反応生成物の感熱性要素の表面に対するそしてそこからサーモグラフィー記録材料の表面に対する拡散を強く減ずることが驚くべきことに見出された。さらに、ＡＳＴＭ  Ｎｏｒｍ  Ｅ１７９−９０に従う分光計測定によりＲ（４５／０）形状で測定しそしてＡＳＴＭ  Ｎｏｒｍ  Ｅ３０８−９０に従い評価したＣＩＥＬＡＢａ＊およびｂ＊値により特徴づけられる像色調が、ビニルアセト−アセタール単量体単位並びに場合によりビニルブチラール、ビニルアルコールおよび酢酸ビニル単量体単位よりなる群から選択される単量体単位よりなる重合体中のビニルブチラール単量体単位の存在により、またはビニルブチラール単量体単位並びに場合によりビニルアルコールおよび／または酢酸ビニル単量体単位よりなる重合体の追加存在により、よりニュートラルにされることが驚くべきことに見出された。
【００３０】
本発明の特徴は、支持体および支持体の一面上にある感熱性要素を含んでなる実質的に非感光性のモノシートサーモグラフィー記録材料であって、感熱性要素が少なくとも１種の実質的に非感光性のカルボン酸の銀塩、それと熱操作関係にある少なくとも１種のそのための還元剤および少なくとも１種の結合剤を含んでなり、少なくとも１種の結合剤がビニルアセト−アセタール単量体単位、ビニルブチラール単量体単位、並びにビニルアルコール、酢酸ビニルおよびイタコン酸単量体単位よりなる少なくとも１種の第一の重合体よりなる群から選択される単量体単位を含んでなり、ここで感熱性要素中の少なくとも１種の結合剤対１種もしくは複数の実質的に非感光性のカルボン酸の銀塩の重量比が１．５より大きく、そして少なくとも１種の結合剤が場合によりビニルブチラール単量体単位並びに場合によりビニルアルコールおよび／または酢酸ビニル単量体単位よりなる第二の重合体を４０重量％より少なく含有してもよいことを特徴とするサーモグラフィー記録材料で実現される。
【００３１】
本発明の好ましい態様を発明の詳細な記述に開示する。
発明の詳細な記述
定義
用語アルキルはアルキル基中の各炭素数に関して可能な全ての変種、すなわち炭素数３に関してはｎ−プロピルおよびイソプロピル、炭素数４に関してはｎ−ブチル、イソブチルおよびターシャリー−ブチル、炭素数５に関してはｎ−ペンチル、１，１−ジメチルプロピル、２，２−ジメチルプロピルおよび２−メチル−ブチルなど、を意味する。
【００３２】
本発明の開示で使用される用語ポリ（ビニルアセタール）はポリ（ビニルアルコール）と１種もしくはそれ以上のアルデヒドとの縮合生成物をさす。
【００３３】
本発明の開示で使用されるビニルアセタールはビニルアルコールおよびアルデヒドの縮合生成物である。ビニルアルコールおよびアルデヒドの縮合生成物をビニルアルコールおよび未置換アルデヒド（エタナル）のものと区別するために、後者の縮合生成物は本発明の開示ではビニルアセト−アセタールと称する。
【００３４】
本発明の開示で使用されるビニルブチラールはビニルアルコールおよびそれ以上置換されないブチルアルデヒド（ブタナル）の縮合生成物である。
【００３５】
Ｌ＊、ａ＊およびｂ＊ＣＩＥＬＡＢ値はＡＳＴＭ  Ｎｏｒｍ  Ｅ１７９−９０でＲ（４５／０）形状で定義されそしてＡＳＴＭ  Ｎｏｒｍ  Ｅ３０８−９０に従い評価される。
【００３６】
実質的に非感光性は意図的に感光性でないことを意味する。
【００３７】
時には「共現像剤（ｃｏ−ｄｅｖｅｌｏｐｅｒｓ）」または「補助現像剤（ａｕｘｉｌｉａｒｙ  ｄｅｖｅｌｏｐｅｒｓ）」として同定される用語「高コントラスト剤（ｈｉｇｈ  ｃｏｎｔｒａｓｔ  ａｇｅｎｔｓ）」はそれらの主要機能として放射線露出領域中で実質的に非感光性のカルボン酸の銀塩中の還元可能な銀イオンのほとんどまたは全てを還元することによる材料のコントラストにおける増加を有し、例えば引用することにより本発明の内容となる米国特許第６，３５２，８１９号明細書に開示されているアクリロニトリル共現像剤、ヒドラジド共現像剤およびイソキサゾール共現像剤である。
【００３８】
サーモグラフィー記録材料
本発明に従うサーモグラフィー記録材料の第一の態様によると、サーモグラフィー記録材料は黒白サーモグラフィー記録材料である。
【００３９】
本発明に従うサーモグラフィー記録材料の第二の態様によると、感熱性要素は高コントラスト剤を含まない。
【００４０】
本発明に従う実質的に非感光性のサーモグラフィー記録材料の第三の態様によると、サーモグラフィー記録材料は式（１）または（２）：
【００４１】
【化４】
2004358970.tif 000009
【００４２】
［式中、Ｒ１、Ｒ２、Ｒ３、Ｒ４、Ｒ５、Ｒ６、Ｒ７およびＲ８は各々アルキル基、アルケニル基、アルキニル基、アリール基または複素環式基を表し、Ｌ１、Ｌ２、Ｌ３およびＬ４は各々２価結合基を表し、ｍおよびｎは各々１〜３の整数であり、但し条件としてｍ＋ｎは４であり、ｐ１およびｐ２は各々１〜３の整数でありそしてｑ１およびｑ２は各々０、１または２であり、但し条件としてｐ１＋ｑ１およびｐ２＋ｑ２は各々３であり、ｒ１およびｔは各々０または１〜１０００の整数であり、そしてｘは０または１である］
により表されるシラン化合物を含まない。
【００４３】
感熱性要素
ここで使用される用語感熱性要素は、像形成に寄与する全ての成分を含有する要素である。本発明に従う実質的に非感光性のモノシートサーモグラフィー記録材料によると、感熱性要素は実質的に非感光性のカルボン酸の銀塩、それと熱操作関係にあるそのための還元剤、および少なくとも１種の結合剤を少なくとも含有する。感熱性要素は、上記成分を異なる層に分散させうる層システムを含んでなることができ、但し条件として実質的に非感光性のカルボン酸の銀塩が還元剤と反応関係にあり、すなわち熱現像工程中に還元剤はそれが実質的に非感光性のカルボン酸の銀塩の粒子に拡散可能であって銀への還元が起きうるような方法で存在すべきである。そのような材料は、例えば引用することにより本発明の内容となる欧州特許出願公開第０７３６７９９号明細書に開示されているように、実質的に非感光性のカルボン酸の銀塩および／またはそのための還元剤が熱反応性マイクロカプセルの中にカプセル化する可能性を有する。
【００４４】
第一および第二の重合体
ビニルアセト−アセタール単量体単位、ビニルブチラール単量体単位並びにビニルアルコールおよび酢酸ビニル単量体単位よりなる群から選択される単量体単位よりなる第一の重合体の用語は、ビニルアセト−アセタール、ビニルブチラール、ビニルアルコールおよび場合により酢酸ビニルを共重合することにより共重合体を製造すべきことを意味するものとみなすべきでなく、単に共重合体がそのような単量体単位から構成されることを意味する。同様に、ビニルブチラール単量体単位、ビニルアルコール単量体単位および場合により酢酸ビニル単量体単位よりなる第二の重合体の用語は、ビニルブチラール、ビニルアルコールおよび場合により酢酸ビニルを共重合することにより共重合体を製造すべきことを意味するものとみなすべきでなく、単に共重合体がそのような単量体単位から構成されることを意味する。ポリビニルアルコールの主な原料はポリ酢酸ビニルの加水分解生成物であること並びにこの加水分解は普通完全には行なわれず酢酸ビニル単量体単位がポリビニルアルコール連鎖中に存在したままであることは当業者に既知である。さらに、ポリ（ビニルアルコール）を１種もしくはそれ以上のアルデヒドで処理する際のまたはポリ（酢酸ビニル）からの縮合反応で直接ポリ（ビニルアセタール）が一般に製造されることも当業者に既知である。１種もしくは複数のアルデヒドとポリ（ビニルアルコール）のヒドロキシル基との間の反応は無作為的に起きるため、幾つかのヒドロキシル基が単離されそして反応不能となる。生成物はそれ故、ビニルアセタール単位、残存ビニルアルコール単位および残存酢酸ビニル単位を含有するであろう。
【００４５】
本発明に従うサーモグラフィー記録材料の第四の態様によると、感熱性要素中の少なくとも１種の結合剤対１種もしくは複数の非感光性のカルボン酸の銀塩の重量比は１．７５より大きく、２．０より大きい比が特に好ましくそして２．５より大きい比が特別に好ましい。
【００４６】
本発明に従うサーモグラフィー記録材料の第五の態様によると、感熱性要素中の少なくとも１種の結合剤対１種もしくは複数の非感光性のカルボン酸の銀塩の重量比は６．０より小さく、５．２より小さいことが好ましくそして４．５より小さいことが特に好ましい。
【００４７】
本発明に従うサーモグラフィー記録材料の第六の態様によると、感熱性要素は少なくとも１種の別の第一の重合体を含有する。
【００４８】
本発明に従うサーモグラフィー記録材料の第七の態様によると、ビニルアセト−アセタール単位（ＶＡ−Ａ）対ビニルブチラール単位（ＶＢ）の分子比は０．５〜２．５の間にあり、０．７５〜２．１の間が好ましくそして１．０〜１．８の間が特に好ましい。ビニルアセト−アセタール単位対ビニルブチラール単位の分子比は１３ＣＮＭＲ測定を用いて正確に測定することができる。ビニルアセト−アセタール単位は像色調をより赤くするがビニルブチラール単位は像色調をより青くすることが見出された。
【００４９】
本発明に従うサーモグラフィー記録材料の第八の態様によると、第一の重合体は２０〜７０重量％の間のビニルブチラール単量体単位を含有しており、３０〜７０重量％の間のビニルブチラール単量体単位が好ましい。
【００５０】
本発明に従うサーモグラフィー記録材料の第九の態様によると、第一の重合体は８０，０００より大きい重量平均分子量を有し、９０，０００より大きいことが好ましくそして１００，０００より大きいことが特に好ましい。
【００５１】
本発明に従うサーモグラフィー記録材料の第十の態様によると、第一の重合体は２０重量％より少ないビニルアルコール単量体単位を含有しており、１７重量％より少ないビニルアルコール単量体単位が好ましくそして１４重量％より少ないビニルアルコール単量体単位が特に好ましい。ビニルアルコール単位の濃度は１３ＣＮＭＲにより測定することもできるが、ピーク重複はビニルアルコール濃度の過大評価または過小評価を避けるために注意深い目盛り付けを必要とする。滴定は一般的に、より信頼性の高いビニルアルコール濃度を生ずる。
【００５２】
ＡＢがビニルアセト−アセタールおよびビニルブチラール単量体単位の両者を含有する重合体を表す本発明に従う実質的に非感光性のサーモグラフィー記録材料中での使用に適する第一の重合体を以下の表５に示す：
【００５３】
【表５】
2004358970.tif 000010
【００５４】
表５中の重合体に関する別のデータを以下の表６に示す：
【００５５】
【表６】
2004358970.tif 000011
【００５６】
Ｂがビニルブチラール単量体単位を含有するがビニルアセト−アセタール単量体単位を含有しない重合体を表す本発明に従う実質的に非感光性のサーモグラフィー記録材料中での使用に適する第二の重合体を以下の表７に示す：
【００５７】
【表７】
2004358970.tif 000012
【００５８】
表７中の重合体に関する別のデータを以下の表８に示す：
【００５９】
【表８】
2004358970.tif 000013
【００６０】
添加剤、例えばある種の酸化防止剤（例えば２，６−ジ−ｔｅｒｔ−ブチル−４−メチルフェノール）、またはそれらが使用されるサーモグラフィー記録材料のサーモグラフィー性質に悪影響を与える不純物を含有しない重合体が好ましい。
【００６１】
実質的に非感光性のカルボン酸の銀塩
本発明に従うサーモグラフィー記録材料の第十一の態様によると、実質的に非感光性のカルボン酸の銀塩は第二のカチオン、例えばマグネシウムまたは鉄イオンと会合する銀カチオンを含有する有機複塩でない。
【００６２】
本発明に従うサーモグラフィー記録材料の第十二の態様によると、実質的に非感光性のカルボン酸の銀塩は実質的に非感光性の脂肪族炭素連鎖が好ましくは少なくとも１２個のＣ原子を有する脂肪酸として知られている脂肪族カルボン酸の銀塩、例えばラウリン酸銀、パルミチン酸銀、ステアリン酸銀、ヒドロキシステアリン酸銀、オレイン酸銀およびベヘン酸銀であり、これらの銀塩は「銀石鹸」とも称する。英国特許第１，４３９，４７８号明細書に記載されているような他の有機カルボン酸の銀塩、例えば安息香酸銀も同様に熱現像可能な銀像を形成するために使用することができる。引用することにより本発明の内容となる欧州特許出願公開第９６４３００号明細書に開示されているように、異なる有機カルボン酸の銀塩の組み合わせを本発明で使用することもできる。
【００６３】
還元剤
本発明に従うサーモグラフィー記録材料の第十三の態様によると、還元剤はオルト−ジヒドロキシ−ベンゼン誘導体である。
【００６４】
本発明に従うサーモグラフィー記録材料の第十四の態様によると、引用することにより本発明の内容となる欧州特許出願公開第０６９２７３３号明細書、欧州特許出願公開第０９０３６２５号明細書、欧州特許出願公開第１２４５４０３号明細書および欧州特許出願公開第１２４５４０４号明細書に開示されているように、オルト−ジヒドロキシ−ベンゼン誘導体はカテコール、３−（３，４−ジヒドロキシフェニル）プロピオン酸、３，４−ジヒドロキシ安息香酸、３，４−ジヒドロキシ安息香酸エステル類、没食子酸、没食子酸エステル類、例えば没食子酸メチル、没食子酸エチルおよび没食子酸プロピル、３，４−ジヒドロキシ−ベンズアルデヒド、３，４−ジヒドロキシ−アセトフェノン、３，４−ブチロフェノン、３，４−ジヒドロキシ−ベンゾフェノン、３，４−ジヒドロキシベンゾフェノン誘導体、３，４−ジヒドロキシ−ベンゾニトリル、およびタンニン酸よりなる群から選択される。
【００６５】
加熱時に１種もしくはそれ以上の実質的に非感光性の有機銀塩の還元において反応性相手となる還元剤の組み合わせを使用することもできる。例えば、米国特許第５，４６４，７３８号明細書に開示されているような立体障害フェノールとスルホニルヒドラジドとの、米国特許第５，４９６，６９５号明細書に開示されているようなトリチルヒドラジドとホルミル−フェニル−ヒドラジドとの、米国特許第５，５４５，５０５号明細書、米国特許第５，５４５，５０７号明細書および米国特許第５，５５８，９８３号明細書に開示されているようなトリチルヒドラジドおよびホルミル−フェニル−ヒドラジドと種々の補助還元剤との、米国特許第５，５４５，５１５号明細書および米国特許第５，６３５，３３９号明細書に開示されているようなアクリロニトリル化合物の、並びに米国特許第５，６５４，１３０号明細書に開示されているような２−置換されたマロノジアルデヒド化合物の組み合わせである。
【００６６】
調色剤
本発明に従うサーモグラフィー記録材料の第十五の態様によると、感熱性要素は少なくとも１種の調色剤をさらに含有する。
【００６７】
本発明に従うサーモグラフィー記録材料の第十六の態様によると、この少なくとも１種の調色剤はフタラジノン、フタラジノン誘導体、ベンゾキサジンジオン、ベンゾキサジンジオン誘導体、ナフトキサジンジオンおよびナフトキサジン誘導体、ピリダゾン、ピリダゾン誘導体、式（Ｉ）：
【００６８】
【化５】
2004358970.tif 000014
【００６９】
［式中、Ｒ１は場合によりヒドロキシ、カルボキシ、カルボキシエステル、アシルまたはカルボナト基で置換されていてもよいアルキル基であり、ＸはＳ、ＯまたはＮ−Ｒ６であり、Ｒ６は場合により置換されていてもよいアルキル基であり、Ｒ２、Ｒ３、Ｒ４およびＲ５は独立して水素原子、ハロゲン原子またはアルキル、アルコキシ、チオ−アルコキシ、ニトロ、シアノ、カルボキシ、カルボキシエステル、アシル、アルデヒド、アシルアミド、スルホンアミド、アシルアミノ、カルボナト、ヒドロキシもしくはアリール基を表すか、或いはＲ２およびＲ３、Ｒ３およびＲ４並びにＲ４およびＲ５の少なくとも１つは独立して炭素環式もしくは複素環式基を形成するのに必要な原子を表すか、或いはＲ１およびＲ５並びにＲ２およびＲ６の少なくとも１つは独立して複素環式環を形成するのに必要な原子を表す］
により表される化合物、式（ＩＩ）：
【００７０】
【化６】
2004358970.tif 000015
【００７１】
［式中、Ｒ７は場合により置換されていてもよいアルキル基であり、ＹはＳ、ＯまたはＮ−Ｒ１０であり、Ｒ１０は場合により置換されていてもよいアルキル基であり、Ｒ８およびＲ９は独立して水素原子、ハロゲン原子またはアルキル、アルコキシ、チオ−アルコキシ、ニトロ、シアノ、カルボキシ、カルボキシエステル、アシル、アルデヒド、アシルアミド、スルホンアミド、アシルアミノ、カルボナト、ヒドロキシもしくはアリール基を表すか、或いはＲ８およびＲ９は複素環式もしくは非芳香族炭素環式環を形成するのに必要な原子を表すか、或いはＲ８およびＲ１０並びにＲ９およびＲ７の少なくとも１つは独立して複素環式環を形成するのに必要な原子を表し、そしてＲ８およびＲ９の両者は両方ともアルキル基であることはできない］
により表される化合物、並びに２−ヒドロキシ−ピリミジンおよび２−ヒドロキシ−ピリミジン誘導体よりなる群から選択される。
【００７２】
Ｒ１、Ｒ６、Ｒ７およびＲ１０のアルキル基のための場合により存在してもよい適する置換基は独立してカルボキシおよびカルボキシエステル基を包含する。適する置換されたアルキル基は−ＣＨ２ＣＯＯＨ、−Ｃ２Ｈ４ＣＯＯＨおよび−Ｃ２Ｈ４ＣＯＯＣ２Ｈ５を包含する。
【００７３】
本発明に従うサーモグラフィー記録材料中での使用に適するベンゾキサジンジオン調色剤は、引用することにより本発明の内容となる英国特許第１，４３９，４７８号明細書、米国特許第３，９５１，６６０号明細書および米国特許第５，５９９，６４７号明細書に開示されており、そして以下のものを包含する：
【００７４】
【表９】
2004358970.tif 000016
【００７５】
【表１０】
2004358970.tif 000017
【００７６】
本発明に従うサーモグラフィー記録材料中での使用に適する式（Ｉ）により表される調色剤は以下のものを包含する：
【００７７】
【表１１】
2004358970.tif 000018
【００７８】
【表１２】
2004358970.tif 000019
【００７９】
本発明に従い適する式（ＩＩ）により表される調色剤は以下のものを包含する：
【００８０】
【表１３】
2004358970.tif 000020
【００８１】
本発明に従い適する２−ヒドロキシ−ピリミジン誘導体は以下のものを包含する：
【００８２】
【表１４】
2004358970.tif 000021
【００８３】
保護層
一般に、最も外側の保護層は感熱性要素を大気湿度および引っかきなどによる表面損傷から保護しそして印刷ヘッドまたは熱源と記録層との直接的接触を防止する。圧力下で熱源と接触しそしてそれを越えて移送されなければならない感熱性要素のための保護層は局部的変形に対する耐性および加熱中の熱源を越える移送中の滑り特性を示さなければならない。最も外側の層である滑り層は、溶解させた潤滑物質および／または粒状物質、例えばタルク粒子を、場合により最も外側の層から突出させて、含んでなってもよい。適する潤滑物質の例は、重合体状結合剤と一緒のまたはそれらなしでの、界面活性剤、液体潤滑剤、固体潤滑剤またはそれらの混合物である。
【００８４】
本発明に従う実質的に非感光性のモノシートサーモグラフィー記録材料の第十七の態様によると、最も外側の保護層は少なくとも１種の加水分解されたポリアルコキシシランおよびヒドロキシ−基を含有する重合体の反応生成物を含んでなる。
【００８５】
本発明に従う実質的に非感光性のモノシートサーモグラフィー記録材料の第十八の態様によると、最も外側の保護層は少なくとも１種の加水分解されたテトラメトキシシランまたはテトラエトキシシランおよびヒドロキシ−基を含有する重合体の反応生成物を含んでなる。
【００８６】
本発明に従う実質的に非感光性のモノシートサーモグラフィー記録材料の第十九の態様によると、最も外側の保護層は少なくとも１種の加水分解されたポリアルコキシシランおよびポリ（ビニルアルコール）の反応生成物を含んでなる。
【００８７】
安定剤
本発明に従う実質的に非感光性のモノシートサーモグラフィー記録材料の第二十の態様によると、感熱性要素は安定剤をさらに含んでなる。
【００８８】
本発明に従う実質的に非感光性のモノシートサーモグラフィー記録材料の第二十一の態様によると、感熱性要素はベンゾトリアゾール、置換されたベンゾトリアゾール類、芳香族ポリカルボン酸、例えばオルト−フタル酸、３−ニトロ−フタル酸、テトラクロロフタル酸、メリト酸、ピロメリト酸およびトリメリト酸並びにそれらの無水物、フェニル基が場合により置換されていてもよいアリール基を含有する置換基で置換された１−フェニル−５−メルカプト−テトラゾール化合物、式（ＩＩＩ）：
【００８９】
【化７】
2004358970.tif 000022
【００９０】
［式中、Ｒ３は−ＮＲ４Ｒ５、−ＯＲ６または場合により置換されていてもよいアリールもしくはヘテロアリール基であり、Ｒ４は水素または場合により置換されていてもよいアルキル、アリールもしくはヘテロアリール基であり、Ｒ５は場合により置換されていてもよいアリールまたはヘテロアリール基であり、そしてＲ６は場合により置換されていてもよいアリール基である］
により表される１−（５−メルカプト−１−テトラゾリル）−アセチル化合物、並びに式（ＩＶ）：
【００９１】
【化８】
2004358970.tif 000023
【００９２】
［式中、Ｑは５−もしくは６−員の不飽和複素環式環を形成するのに必要な原子を含んでなり、Ａは水素、チオレート基の負電荷を相殺する対イオンであるかまたは２個もしくはそれ以上のＡ基は式（ＩＶ）により表される２個もしくはそれ以上の基の間に結合基を与える］
により表される２個もしくはそれ以上の基を有する化合物よりなる群から選択される安定剤をさらに含んでなる。
【００９３】
本発明に従う実質的に非感光性のモノシートサーモグラフィー記録材料の第二十二の態様によると、感熱性要素は少なくとも１種の場合により置換されていてもよい脂肪族もしくは炭素環式ポリカルボン酸および／またはそれらの無水物を存在する全ての１種もしくは複数の有機銀塩に関して少なくとも１５モル百分率で且つそれと熱操作関係でさらに含有する。ポリカルボン酸は無水物形態でもしくは少なくとも２種の遊離カルボン酸類が残存するような状態でエステル化されて使用することができまたは熱記録段階中で利用可能である。
【００９４】
界面活性剤および分散剤
界面活性剤および分散剤は、特定の分散媒体中に不溶性である成分の分散を助ける。本発明で使用される実質的に非感光性のサーモグラフィー記録材料は１種もしくはそれ以上の界面活性剤を含有することができ、それらはアニオン性、非イオン性もしくはカチオン性界面活性剤および／または１種もしくはそれ以上の分散剤でありうる。好ましいアニオン性界面活性剤は、式（３）：
【００９５】
【化９】
2004358970.tif 000024
【００９６】
［式中、ａは１〜１５の間の整数であり、そしてｂは１〜５の間の整数である］
またはそれらのアルカリ塩類により表される界面活性剤、並びに式（４）：
【００９７】
【化１０】
2004358970.tif 000025
【００９８】
［式中、Ｍは水素、アルカリ原子またはアンモニウム基であり、Ｒ１はアルキル、アルケニル−、アルキニル−、チオアルキル−、チオアルケニル−またはチオアルキニル−基であり、ここでアルキル−、アルケニル−またはアルキニル−基の炭素数は６〜２５であり、Ｘは−Ｏ−、−Ｓ−または−Ｎ（Ｒ２）−であり、そしてＲ２は水素、−（ＣＨ２）ｍＳＯ３Ｍ基または
【００９９】
【化１１】
2004358970.tif 000026
【０１００】
基
であり、そしてｍは１〜５の間の整数である］
により表される界面活性剤である。
【０１０１】
適する界面活性剤は、
【０１０２】
【化１２】
2004358970.tif 000027
【０１０３】
を包含する。
【０１０４】
適する分散剤は天然重合体状物質、合成重合体状物質および微細分割状粉末、例えば微細分割状非金属無機粉末、例えばシリカ、である。
【０１０５】
支持体
本発明に従う実質的に非感光性のモノシートサーモグラフィー記録材料の第二十三の態様によると、支持体は透明または半透明である。それは好ましくは、透明な樹脂フィルムから製造された、例えばセルロースエステル、例えば三酢酸セルロース、ポリプロピレン、ポリカーボネートまたはポリエステル、例えばポリエチレンテレフタレート、から製造された、薄い柔軟性担体である。支持体はシート、リボンまたはウエブ形態であることができそして必要ならその上にコーティングされる感熱性要素に対する付着性を改良するために下塗りすることができる。支持体を染色または顔料着色して像のための透明な着色背景を与えることができる。
【０１０６】
コーティング技術
本発明で使用される実質的に非感光性のサーモグラフィー記録材料のいずれかの層のコーティングはいずれかのコーティング技術、例えばエドワード・Ｄ・コーエン（Ｅｄｗａｒｄ  Ｄ．Ｃｏｈｅｎ）およびエドガー・Ｂ・ガトッフ（Ｅｄｇａｒ  Ｂ．Ｇｕｔｏｆｆ）により編集されたモダーン・コーティング・アンド・ドライング・テクノロジー（Ｍｏｄｅｒｎ  Ｃｏａｔｉｎｇ  ａｎｄ  Ｄｒｙｉｎｇ  Ｔｅｃｈｎｏｌｏｇｙ）、（１９９２）ＶＣＨ・パブリッシャーズ・インコーポレーテッド（ＶＣＨ  Ｐｕｂｌｉｓｈｅｒｓ  Ｉｎｃ．）、２２０イースト（Ｅａｓｔ）２３ストリート（Ｓｔｒｅｅｔ）、スーツ（Ｓｕｉｔｅ）９０９ニューヨーク、ＮＹ１００１０、米国に記載されたもの、により行なうことができる。コーティングは、水性または溶媒媒体から、乾燥された、部分的に乾燥されたもしくは乾燥されない層のオーバーコーティングを用いて行なうことができる。
【０１０７】
サーモグラフィー処理
サーモグラフィー像形成は、像を通る直接露出によるもしくは像からの反射によるアナログ方式、または例えばＮｄ−ＹＡＧレーザーもしくは赤外レーザーを用いる、好ましくは赤外吸収化合物を含有する実質的に非感光性のサーモグラフィー記録材料を用いる赤外熱源の使用による画素毎のデジタル方式のいずれかによる像通りの熱適用により或いは熱ヘッドを用いる直接的熱像形成により行なわれる。
【０１０８】
熱印刷では、像信号は電気パルスに転換されそして次に駆動回路を通って選択的に熱印刷ヘッドに移される。熱印刷ヘッドは微細な熱抵抗要素よりなり、それが電気エネルギーをジュール効果により熱に転換させる。普通の熱印刷ヘッドの操作温度は３００〜４００℃の範囲内であり、そして１個の画要素（画素）当たりの加熱時間は１．０ｍｓより短くてよく、熱印刷ヘッドと記録材料との加圧接触は例えば２００−１０００ｇ／線状ｃｍであり、すなわち良好な熱移動を確実にするには２００〜３００μｍの接触領域（隙間）で５０００〜５０，０００ｇ／ｃｍ２である。
【０１０９】
最も外側の層が保護層でない場合の感熱性要素と同じ支持体側での熱印刷ヘッドと最も外側の層との直接的接触を避けるために、熱印刷ヘッドを用いる記録材料の像通りの加熱は接触するが除去可能な樹脂シートまたはウエブを通して行なうことができ、そこから加熱中に記録材料の移動は起こり得ない。
【０１１０】
加熱要素の作動は動力で調整するかまたは一定動力ではパルス長さで調整することができる。欧州特許出願公開第６５４３５５号明細書は電圧適用可能な加熱要素を有する熱ヘッドによる像通りの加熱により像を形成する方法を開示しており、そこでは加熱要素の作動はパルス通りにデューティーサイクロ化されて行なわれる。欧州特許出願公開第６２２２１７号明細書は連続的な色調再現性における改良を生ずる直接熱像形成要素を用いる像の形成方法を開示している。
【０１１１】
記録材料の像通りの加熱は材料中に加えられた電気抵抗性リボンを用いて行なうこともできる。記録材料の像またはパターン通りの加熱を画素通りに調整される超音波により行なうこともできる。
【０１１２】
工業用途
サーモグラフィー像形成は、反射タイプ印刷およびネガの製造用に、特に黒色像形成ネガがライトボックスと共に操作される検査技術において広く使用される医学診断分野における用途のために使用することができる。
【０１１３】
本発明を以下で比較例および本発明の実施例により説明する。これらの実施例で示される百分率および比は断らない限り重量による。
【０１１４】
上記成分に加えて、感熱性要素中の成分は以下のものである：
オイル（Ｏｉｌ）＝バイエル（ＢＡＹＥＲ）からのシリコーン油であるベイシロン（ＢＡＹＳＩＬＯＮ）、
ＶＬ＝バイエルからの４，４’−ジイソシアナトジフェニルメタンであるデスモデュル（ＤＥＳＭＯＤＵＲ）ＶＬ、
還元剤：
Ｒ０１＝３，４−ジヒドロキシベンゾニトリル、
Ｒ０２＝３，４−ジヒドロキシベンゾフェノン、
安定剤：
Ｓ０１＝グルタル酸
Ｓ０２＝無水テトラクロロフタル酸
Ｓ０３＝ベンゾトリアゾール
Ｓ０４＝
【０１１５】
【化１３】
2004358970.tif 000028
【０１１６】
使用した感熱性要素の組成：
【０１１７】
【表１５】
2004358970.tif 000029
【０１１８】
保護層中の成分：
エルコル（ＥＲＫＯＬ）ＴＭ４８２０＝アセテックス・ヨーロッパ（ＡＣＥＴＥＸ  ＥＵＲＯＰＥ）からのポリビニルアルコール、
レバシル（ＬＥＶＡＳＩＬ）ＴＭＶＰＡＣ４０５５＝アンモニウム塩に転化されたバイエルＡＧからの主としてナトリウムイオンで中和された酸基および５００ｍ２／ｇの比表面積を有するコロイド状シリカの１５％水性分散液、
ウルトラフォン（ＵＬＴＲＡＶＯＮ）ＴＭＷ＝イオン交換カラム中に通すことにより酸形態に転化されたチバ・ガイギー（Ｃｉｂａ  Ｇｅｉｇｙ）からのアリールスルホン酸ナトリウムの７５−８５％濃縮物、
シロイド（ＳＹＬＯＩＤ）ＴＭ７２＝グレース（Ｇｒａｃｅ）からのシリカ、
セルボキシル（ＳＥＲＶＯＸＹＬ）ＴＭＶＰＤＺ３／１００＝セルボ・デルデン（ＳＥＲＶＯ  ＤＥＬＤＥＮ）Ｂ．Ｖ．からの燐酸モノ［イソトリデシルポリグリコールエーテル（３ＥＯ）］、
セルボキシルＴＭＶＰＡＺ１００＝セルボ・デルデンＢ．Ｖ．からの燐酸モノラウリルおよびジラウリルの混合物、
ミクロエース・タルク（ＭＩＣＲＯＡＣＥ  ＴＡＬＣ）Ｐ３＝ニッポン・タルク（ＮＩＰＰＯＮ  ＴＡＬＣ）からのインディアン・タルク、
リラニット（ＲＩＬＡＮＩＴ）ＴＭＧＭＳ＝ヘンケル（ＨＥＮＫＥＬ）ＡＧからのグリセリンモノ牛脂酸エステル、
ＴＭＯＳ＝メタンスルホン酸の存在下で加水分解されたオルト珪酸テトラメチル。
【０１１９】
比較例１〜７並びに本発明の実施例１および２
比較例１〜７並びに本発明の実施例１および２の実質的に非感光性のサーモグラフィー記録材料を以下の通りにして製造された分散液をコーティングすることにより製造した：２５．４２ｇのメチルエチルケトン、１２．３７５ｇの結合剤および３３ｍｇのオイル（ベイシロン）を含有する第一溶液を製造した。この溶液に、１００ｇの分散液当たり１０．７ｇのアグベヘネート（ＡｇＢｅｈｅｎａｔｅ）および９．３５ｇの結合剤を含有する３６．８ｇのアグベヘネート−分散液を加えた。次に、０．２５７ｇのＳ０１、０．１１６ｇのＢＯＤ２および０．１６４ｇのＢＯＤ３を加えた。これに引き続き、メチルエチルケトン中に０．５６７ｇのＲ０２、０．５９６ｇのＲ０１、０．１２６ｇのＳ０２および０．１００ｇのＳ０３を含有する９．４ｇの溶液を添加した。最後に、２．２ｇのメチルエチルケトン中８重量％デスモデュルＶＬ溶液を加えた。生じた分散液を、乳剤でコーティングされた側面に下塗り層０１がそれぞれ下塗りされた−９．５および−１７．９のＣＩＥＬＡＢａ＊−およびｂ＊−値を有する下塗りされた１７５μｍ厚さの青色顔料着色されたポリエチレンテレフタレート支持体上にドクターブレードコーティングして、乾燥棚で５０℃において１時間にわたり乾燥した後に、上記の組成を有するタイプ１感熱性要素を与えた。
【０１２０】
ベヘン酸銀の被覆率並びに感熱性要素中で使用される重合体の量およびタイプを以下の表９に示す。
【０１２１】
【表１６】
2004358970.tif 000030
【０１２２】
感熱性要素を次に場合により、１Ｎ硝酸を用いて３．８のｐＨに調節された下記の成分を有する水性組成物で８５μｍの湿潤層厚さまでコーティングしそして次に５０℃において１５分間にわたり乾燥してこの組成を有する保護層を製造した：
エルコルＴＭ４８２０＝２．１ｇ／ｍ２
レバシルＴＭＶＰＡＣ４０５５＝１．０５ｇ／ｍ２
ウルトラフォンＴＭＷ＝０．０７５ｇ／ｍ２
シロイドＴＭ７２＝０．０９ｇ／ｍ２
セルボキシルＴＭＶＰＤＺ３／１００＝０．０７５ｇ／ｍ２
セルボキシルＴＭＶＰＡＺ１００＝０．０７５ｇ／ｍ２
ミクロエース・タルクＰ３＝０．０４５ｇ／ｍ２
リラニットＴＭＧＭＳ＝０．１５ｇ／ｍ２
ＴＭＯＳ＝０．８７ｇ／ｍ２（ＴＭＯＳがＳｉＯ２に完全に転化されたと仮定）
コーティング後に、実質的に非感光性のサーモグラフィー記録材料を４５℃に７日間にわたり７０％の相対湿度で加熱することにより保護層を硬化させた。
【０１２３】
ヘイズ測定
比較例１〜７並びに本発明の実施例１および２の実質的に非感光性のサーモグラフィー記録材料の感熱性要素のヘイズは、ＡＳＴＭ標準Ｄ１００３に従いＢＹＫ・ガードナー（ＢＹＫ  ＧＡＲＤＮＥＲ）からのヘイズ−ガード・プラス（Ｈａｚｅ−ｇａｒｄ  Ｐｌｕｓ）装置を用いて式：
ヘイズ、％＝（Ｔｄ／Ｔｔ）×１００
［ここで、Ｔｄは拡散視感透過率でありそしてＴｔは合計視感透過率である］
に従い百分率として測定された。
【０１２４】
感熱性要素の表面に対する像形成方法の成分および反応生成物の拡散の評価
感熱性要素の表面に対する像形成方法の成分および反応生成物の拡散を、下記の工程により評価した：
−最初に比較例１〜７並びに本発明の実施例１および２の感熱性要素を、１４ｍｍ／ｓの印刷速度および７．１ｍｓの代わりに３．５ｍｓの線時間で操作されるように改変されており且つ７５μｍ長さ（移送方向）および５０μｍ幅の熱ヘッド抵抗器が動力調整されて異なる像濃度を与えるアグファ−ゲベルトからの５０８ｄｐｉの解像度を有するドライスター（ＤＲＹＳＴＡＲ）ＴＭ４５００プリンターを用いてサーモグラフィー印刷し、その間に印刷ヘッドが像形成層から薄い中間材料により分離された。この中間材料は上記の保護層と同じ組成物でコーティングされた分離可能な５μｍ厚さのポリエチレンテレフタレートリボンである。（これは熱ヘッドが感熱性要素の最も外側の表面に直接接触するのを防止するために必要であった。）
−次に、薄い中間材料を除去しそして感熱性要素を３日間にわたり５７℃の温度および３４％の相対湿度の暗所で黒紙の中に包み、そして
−最後に、表面に対する内部の成分およびその反応生成物の拡散を下記の基準で０〜５の目盛りに従い視覚的に評価した：
０の拡散評価：拡散なし
１の拡散評価：薄葉紙でこすった後に強い照明下での試験時に拡散の最初の兆候
２の拡散評価：薄葉紙でこすった後に昼光中で目に見える
３の拡散評価：薄葉紙でこすらずに昼光中でようやく目に見える
４の拡散評価：薄葉紙でこすらずに中程度に強い沈着
５の拡散評価：薄葉紙でこすらずに非常に強い沈着
結果を表９にまとめる。２１．７５重量％のＢ０１の存在下では、Ｂ０４およびＢ０５は成分およびそれらの反応生成物の拡散に対して影響を有していなかったが、Ｂ０２およびＢ０７は成分およびそれらの反応生成物の拡散に対してわずかな影響を有していた。
【０１２５】
本発明の実質的に非感光性のサーモグラフィー記録材料中では、存在する全結合剤中の２１．７５重量％の濃度でＡＢ０２はＢ０１との混合物中で成分およびそれらの反応生成物の拡散に対して影響は有していなかった。しかしながら、本発明の実質的に非感光性のサーモグラフィー記録材料中では、存在する全結合剤中の７８．２５重量％の濃度でＡＢ０２はＢ０１の存在下で成分およびそれらの反応生成物の拡散に対して有意な影響を有していた。
【０１２６】
従って、Ｂ０１の存在下での成分およびそれらの反応生成物の拡散に対する影響を与えるためのＡＢ０２のしきい値濃度は本発明の実質的に非感光性のサーモグラフィー記録材料の感熱性要素中に存在する結合剤の２１．７５重量％〜７８．２５重量％の間である。ＡＢ０２自体は本発明の実質的に非感光性のサーモグラフィー記録材料中の成分およびそれらの反応生成物の拡散に対して強い影響を有していた。
【０１２７】
サーモグラフィー印刷
比較例１〜７並びに本発明の実施例１および２の実質的に非感光性のサーモグラフィー記録材料をアグファ−ゲベルトからの上記の改変されたドライスターＴＭ４５００プリンターを用いて印刷して異なる像濃度を生じた。マクベス（ＭＡＣＢＥＴＨ）ＴＭＴＲ９２４濃度計を用いて可視フィルターを通して測定された像の最大濃度（Ｄｍａｘ）は全て２．０より大きかった。１．０および２．０の濃度に関するＣＩＥＬＡＢａ＊−およびｂ＊−値をＡＳＴＭ  Ｎｏｒｍ  Ｅ１７９−９０に従う分光計測定によりＲ（４５／０）形態で測定し、ＡＳＴＭ  Ｎｏｒｍ  Ｅ３０８−９０に従い評価した。結果を表１０にまとめる。
【０１２８】
【表１７】
2004358970.tif 000031
【０１２９】
分散および追加重合体の両者として第一重合体ＡＢ０２を用いる本発明の実施例２のサーモグラフィー記録材料は本発明の実施例１のサーモグラフィー記録材料と比べてかなりニュートラルな像色調を優れた拡散評価と共に示したが、分散重合体としての第二の重合体Ｂ０１および追加重合体としての第一の重合体ＡＢ０２を用いる本発明の実施例１のサーモグラフィー記録材料はわずかに赤味がかった色調を示した。
【０１３０】
比較例８〜１０並びに本発明の実施例３〜７
比較例８〜１０並びに本発明の実施例３〜７の実質的に非感光性のサーモグラフィー記録材料を以下の通りにして製造された分散液をコーティングすることにより製造した：３７．４４ｇのメチルエチルケトン、１２．３７５ｇの結合剤および３３ｍｇのオイル（ベイシロン）を含有する第一の溶液を製造した。この溶液に、１００ｇの分散液当たり１４ｇのアグベヘネートおよび１２．１ｇの結合剤を含有する２８．３５ｇのアグベヘネート−分散液を加えた。次に、０．２８０ｇのＳ０１および０．２４６ｇのＢＯＤ３を加えた。これに引き続き、メチルエチルケトン中に０．８５０ｇのＲ０２、０．４１７ｇのＲ０１、０．１２６ｇのＳ０２および０．１００ｇのＳ０３を含有する７．５ｇの溶液を添加した。最後に、２．２ｇのメチルエチルケトン中８重量％デスモデュルＶＬ溶液を加えた。生じた分散液を、乳剤でコーティングされた側面に下塗り層０１がそれぞれ下塗りされた−９．５および−１７．９のＣＩＥＬＡＢａ＊−およびｂ＊−値を有する下塗りされた１７５μｍ厚さの青色顔料着色されたポリエチレンテレフタレート支持体上にドクターブレードコーティングして、乾燥棚で５０℃において１時間にわたり乾燥した後に、上記の組成を有するタイプ２感熱性要素を与えた。
【０１３１】
ベヘン酸銀の被覆率並びに感熱性要素中で使用される重合体の量およびタイプを以下の表１１に示す。
【０１３２】
【表１８】
2004358970.tif 000032
【０１３３】
感熱性要素を通る拡散を比較例１〜７並びに本発明の実施例１および２の感熱性要素に関して記載された通りにして評価し、そして結果を表１１にまとめる。２１．７５重量％のＢ０１の存在下では、ＡＢ０１、ＡＢ０５およびＡＢ０２は成分およびそれらの反応生成物の拡散に対してかなりの影響を有していた。
【０１３４】
本発明の実質的に非感光性のサーモグラフィー記録材料中では、２１．７５重量％のＡＢ０２の存在下で、ＡＢ０２およびＡ０１は両者とも成分およびそれらの反応生成物の拡散に対して強い影響を有していた。ＡＢ０２はＢ０１のマトリックス中で少なくとも１種の結合剤中の２１．７５重量％の濃度で影響を有していなかった。
【０１３５】
比較例８〜１０並びに本発明の実施例３〜７の感熱性要素を比較例１〜７並びに本発明の実施例１および２の実質的に非感光性のサーモグラフィー記録材料に関して記載された通りにして保護層でさらにコーティングし、そして新しいサーモグラフィー記録材料の像色調を比較例１〜７並びに本発明の実施例１および２に関して記載された通りにして測定し、結果を表１２にまとめる。
【０１３６】
【表１９】
2004358970.tif 000033
【０１３７】
感熱性要素タイプ２では、最もニュートラルな像色調は分散重合体としての第二の重合体Ｂ０１および追加重合体としての第一の重合体ＡＢ０１を有する本発明の実施例３のサーモグラフィー記録材料により示され、分散および追加重合体の両者として第一の重合体ＡＢ０２を用いる本発明の実施例８のサーモグラフィー記録材料ははるかに優れた拡散評価を示した。
【０１３８】
比較例１１並びに本発明の実施例８
比較例１１並びに本発明の実施例８の実質的に非感光性のサーモグラフィー記録材料を以下の通りにして製造された分散液をコーティングすることにより製造した：２８．０ｇのメチルエチルケトン、１３ｇの結合剤および３３ｍｇのオイル（ベイシロン）を含有する第一の溶液を製造した。この溶液に、１００ｇの分散液当たり１１．４ｇのアグベヘネートおよび９．９ｇの結合剤を含有する３６．３ｇのアグベヘネート−分散液を加えた。次に、０．２４６ｇのＢＯＤ３を加えた。これに引き続き、メチルエチルケトン中に０．８９４ｇのＲ０２、０．４３８ｇのＲ０１、０．１３０ｇのＳ０２、０．０３３ｇのＳ０３、０．０８２ｇのＳ０４および０．３３１ｇのＳ０１を含有する７．９ｇの溶液を添加した。最後に、２．２ｇのメチルエチルケトン中８重量％デスモデュルＶＬ溶液を加えた。生じた分散液を、乳剤でコーティングされた側面に下塗り層０１がそれぞれ下塗りされた−９．５および−１７．９のＣＩＥＬＡＢａ＊−およびｂ＊−値を有する下塗りされた１７５μｍ厚さの青色顔料着色されたポリエチレンテレフタレート支持体上にドクターブレードコーティングして、乾燥棚で５０℃において１時間にわたり乾燥した後に、上記の組成を有するタイプ３感熱性要素を与えた。
【０１３９】
ベヘン酸銀の被覆率並びに感熱性要素中で使用される重合体の量およびタイプを以下の表１３に示す。
【０１４０】
【表２０】
2004358970.tif 000034
【０１４１】
感熱性要素を通る拡散を比較例１〜７並びに本発明の実施例１および２の感熱性要素に関して記載された通りにして評価し、そして結果を表１３にまとめる。ＡＢ０６は少なくとも１種の結合剤中で７８重量％の濃度で影響を有していた。
【０１４２】
比較例１１並びに本発明の実施例８の感熱性要素を比較例１〜７並びに本発明の実施例１および２の実質的に非感光性のサーモグラフィー記録材料に関して記載された通りにして保護層でさらにコーティングし、そして新しいサーモグラフィー記録材料の像色調を比較例１〜７並びに本発明の実施例１および２に関して記載された通りにして測定し、結果を表１４にまとめる。
【０１４３】
【表２１】
2004358970.tif 000035
【０１４４】
分散重合体としての第二の重合体Ｂ０１および追加重合体としてのＡＢ０６を有する感熱性要素タイプ３の本発明の実施例８では、許容可能な像色調ニュートラル度が観察された。
【０１４５】
比較例１２並びに本発明の実施例９および１０
比較例１２並びに本発明の実施例９および１０の実質的に非感光性のサーモグラフィー記録材料を以下の通りにして製造された分散液をコーティングすることにより製造した：３３．８ｇのメチルエチルケトン、１１．２８ｇの結合剤、０．１３８ｇのＳ０４、０．２９６ｇのＢＯＤ０４および３３ｍｇのオイル（ベイシロン）を含有する第一溶液を製造した。この溶液に、１００ｇの分散液当たり１４．２ｇのアグベヘネートおよび１２．６ｇの結合剤を含有する２９．２ｇのアグベヘネート−分散液を加えた。これに引き続き、メチルエチルケトン中に０．７９５ｇのＲ０２、０．３１３ｇのＲ０１、０．１３０ｇのＳ０２および０．３４４ｇのＳ０１を含有する７．６ｇの溶液を添加した。最後に、２．２ｇのメチルエチルケトン中８重量％デスモデュルＶＬ溶液を加えた。生じた分散液を、乳剤でコーティングされた側面に下塗り層０１がそれぞれ下塗りされた−９．５および−１７．９のＣＩＥＬＡＢａ＊−およびｂ＊−値を有する下塗りされた１７５μｍ厚さの青色顔料着色されたポリエチレンテレフタレート支持体上にドクターブレードコーティングして、乾燥棚で５０℃において１時間にわたり乾燥した後に、上記の組成を有するタイプ４感熱性要素を与えた。
【０１４６】
ベヘン酸銀の被覆率並びに感熱性要素中で使用される重合体の量およびタイプを以下の表１５に示す。
【０１４７】
【表２２】
2004358970.tif 000036
【０１４８】
感熱性要素を通る拡散を比較例１〜７並びに本発明の実施例１および２の感熱性要素に関して記載された通りにして評価し、そして結果を表１５にまとめる。ＡＢ０１およびＡＢ０５は少なくとも１種の結合剤中で７６重量％の濃度で影響を有していた。
【０１４９】
比較例１２並びに本発明の実施例９および１０の感熱性要素を比較例１〜７並びに本発明の実施例１および２の実質的に非感光性のサーモグラフィー記録材料に関して記載された通りにして保護層でさらにコーティングし、そして新しいサーモグラフィー記録材料の像色調を比較例１〜７並びに本発明の実施例１および２に関して記載された通りにして測定し、結果を表１６にまとめる。
【０１５０】
【表２３】
2004358970.tif 000037
【０１５１】
分散重合体としての第二の重合体Ｂ０１および追加重合体としてのＡＢ０１を含有する感熱性要素を有する本発明の実施例９のサーモグラフィー記録材料は、ニュートラルな像色調を有する比較例１４のサーモグラフィー記録材料と比べてわずかに劣った像色調を示した。本発明の実施例９のサーモグラフィー記録材料のものと同じ分散重合体を含有するが追加重合体としてＡＢ０１の代わりに第一重合体ＡＢ０５を有する感熱性要素を有する本発明の実施例１０のサーモグラフィー記録材料は有意にニュートラル度が少ない像色調を示した。
【０１５２】
比較例１３並びに本発明の実施例１１〜１３
比較例１３並びに本発明の実施例１１〜１３の実質的に非感光性のサーモグラフィー記録材料を以下の通りにして製造された分散液をコーティングすることにより製造した：３３．５ｇのメチルエチルケトン、１１．２８ｇの結合剤、０．０２８ｇのＳ０３、０．０６９ｇのＳ０４、０．２９６ｇのＢＯＤ０４および３３ｍｇのオイル（ベイシロン）を含有する第一溶液を製造した。この溶液に、１００ｇの分散液当たり１４．２ｇのアグベヘネートおよび１２．６ｇの結合剤を含有する２９．２ｇのアグベヘネート−分散液を加えた。これに引き続き、メチルエチルケトン中に０．７９５ｇのＲ０２、０．４３８ｇのＲ０１、０．１３０ｇのＳ０２および０．３６９ｇのＳ０１を含有する７．７３ｇの溶液を添加した。最後に、２．２ｇのメチルエチルケトン中８重量％デスモデュルＶＬ溶液を加えた。生じた分散液を、乳剤でコーティングされた側面に下塗り層０１がそれぞれ下塗りされた−９．５および−１７．９のＣＩＥＬＡＢａ＊−およびｂ＊−値を有する下塗りされた１７５μｍ厚さの青色顔料着色されたポリエチレンテレフタレート支持体上にドクターブレードコーティングして、乾燥棚で５０℃において１時間にわたり乾燥した後に、上記の組成を有するタイプ５感熱性要素を与えた。
【０１５３】
ベヘン酸銀の被覆率並びに感熱性要素中で使用される重合体の量およびタイプを以下の表１７に示す。
【０１５４】
【表２４】
2004358970.tif 000038
【０１５５】
感熱性要素を通る拡散を比較例１〜７並びに本発明の実施例１および２の感熱性要素に関して記載された通りにして評価し、そして結果を表１７にまとめる。ＡＢ０１は少なくとも１種の結合剤中で７６重量％の濃度で影響を有していた。ＡＢ０５は少なくとも１種の結合剤中で＜７６重量％の濃度で影響を有していた。ＡＢ０２は少なくとも１種の結合剤中で＜＜７６重量％の濃度で影響を有していた。
【０１５６】
比較例１３並びに本発明の実施例１１〜１３の感熱性要素を比較例１〜７並びに本発明の実施例１および２の実質的に非感光性のサーモグラフィー記録材料に関して記載された通りにして保護層でさらにコーティングし、そして新しいサーモグラフィー記録材料の像色調を比較例１〜７並びに本発明の実施例１および２に関して記載された通りにして測定し、結果を表１８にまとめる。
【０１５７】
【表２５】
2004358970.tif 000039
【０１５８】
感熱性要素を通る感熱性要素成分およびそれらの反応生成物の非常に高い拡散性を有する比較例１３のサーモグラフィー記録材料に関する像色調並びに分散重合体としての第二の重合体Ｂ０１および追加重合体としての第一の重合体ＡＢ０１、ＡＢ０２およびＡＢ０５を含有する感熱性要素を有し且つ感熱要素を通る感熱性要素成分およびそれらの反応生成物のはるかに低い拡散性を有する本発明の実施例１１〜１３のサーモグラフィー記録材料に関するものには、有意な差異はない。
【０１５９】
比較例１４並びに本発明の実施例１４〜１９
比較例１４並びに本発明の実施例１４〜１９の実質的に非感光性のサーモグラフィー記録材料を以下の通りにして製造された分散液をコーティングすることにより製造した：３６．６ｇのメチルエチルケトン、１２．５０ｇの結合剤および３３ｍｇのオイル（ベイシロン）を含有する第一溶液を製造した。この溶液に、１００ｇの分散液当たり１２．７ｇのアグベヘネートおよび１１ｇの結合剤を含有する３２．８ｇのアグベヘネート−分散液を加えた。次に、０．２４７ｇのＢＯＤ３および０．３２０ｇのＳ０１を加えた。これに引き続き、メチルエチルケトン中に０．８９６ｇのＲ０２、０．４３８ｇのＲ０１、０．１３０ｇのＳ０２および０．０５５ｇのＳ０３を含有する７．５２ｇの溶液を添加した。最後に、２．２ｇのメチルエチルケトン中８重量％デスモデュルＶＬ溶液を加えた。生じた分散液を、乳剤でコーティングされた側面に下塗り層０１がそれぞれ下塗りされた−９．５および−１７．９のＣＩＥＬＡＢａ＊−およびｂ＊−値を有する下塗りされた１７５μｍ厚さの青色顔料着色されたポリエチレンテレフタレート支持体上にドクターブレードコーティングして、乾燥棚で５０℃において１時間にわたり乾燥した後に、上記の組成を有するタイプ６感熱性要素を与えた。
【０１６０】
ベヘン酸銀の被覆率並びに感熱性要素中で使用される重合体の量およびタイプを以下の表１９に示す。
【０１６１】
【表２６】
2004358970.tif 000040
【０１６２】
感熱性要素を通る拡散を比較例１〜７並びに本発明の実施例１および２の感熱性要素に関して記載された通りにして評価し、そして結果を表１９にまとめる。
【０１６３】
Ｂ０１の６０％もしくはそれ以上をＡＢ０２、ＡＢ０５またはＡ０７で置換すると、少なくとも１種の結合剤が１００％のＢ０１である場合と比べて感熱性要素を通る拡散における改良が観察された。
【０１６４】
比較例１４並びに本発明の実施例１４〜１９の感熱性要素を比較例１〜７並びに本発明の実施例１および２の実質的に非感光性のサーモグラフィー記録材料に関して記載された通りにして保護層でさらにコーティングし、そして新しいサーモグラフィー記録材料の像色調を比較例１〜７並びに本発明の実施例１および２に関して記載された通りにして測定し、結果を表２０にまとめる。
【０１６５】
【表２７】
2004358970.tif 000041
【０１６６】
像色調はＡＢ０２およびＡＢ０５に関してはＢ０１の濃度が増加するにつれてよりニュートラルになる。ＡＢ０５をＢ０１と共にまたはそれなしに含有する感熱性要素を有するサーモグラフィー記録材料はＡＢ０２をＢ０１と共にまたはそれなしに含有する感熱性要素を有するサーモグラフィー記録材料よりわずかだけよりニュートラルな像色調を、匹敵するＢ０１−濃度に関して、与える。
【０１６７】
比較例１５並びに本発明の実施例２０〜２７
比較例１５並びに本発明の実施例２０〜２７の実質的に非感光性のサーモグラフィー記録材料を以下の通りにして製造された分散液をコーティングすることにより製造した：２５．９ｇのメチルエチルケトン、９．８６ｇの結合剤、０．０４４ｇのＳ０３、０．０５６ｇのＢＯＤ０２および０．１９６ｇのＢＯＤ０３並びに３３ｍｇのオイル（ベイシロン）を含有する第一の溶液を製造した。この溶液に、１００ｇの分散液当たり１３．６ｇのアグベヘネートおよび８．３ｇの結合剤を含有する２４．１４ｇのアグベヘネート−分散液を加えた。これに引き続き、メチルエチルケトン中に０．４９８ｇのＲ０１、０．７１０ｇのＲ０２、０．２５３ｇのＳ０１および０．１２６ｇのＳ０２を含有する７．５９ｇの溶液を添加した。最後に、２．３ｇのメチルエチルケトン中８重量％デスモデュルＶＬ溶液を加えた。生じた分散液を、乳剤でコーティングされた側面に下塗り層０１がそれぞれ下塗りされた−９．５および−１７．９のＣＩＥＬＡＢａ＊−およびｂ＊−値を有する下塗りされた１７５μｍ厚さの青色顔料着色されたポリエチレンテレフタレート支持体上にドクターブレードコーティングして、乾燥棚で５０℃において１時間にわたり乾燥した後に、上記の組成を有するタイプ７感熱性要素を与えた。ベヘン酸銀の被覆率は３．２９８ｇ／ｍ２で一定に保たれた。
【０１６８】
感熱性要素中で使用される重合体の量およびタイプを以下の表２１に、ビニルアセト−アセテートおよびビニルブチラール単量体単位の両者を有する共重合体に関するＭｗ値と一緒に、示す。
【０１６９】
感熱性要素の表面に対するベヘン酸およびＢＯＤ０３の拡散の評価
比較例１５並びに本発明の実施例２０〜２７の感熱性要素の表面に対する像形成方法の副生物であるベヘン酸およびＢＯＤ０３の拡散を、
−感熱性要素を７日間にわたり４５℃および７０％相対湿度に露呈し、
−感熱性要素の９００ｃｍ２の表面積上の表面沈澱を濾紙で拭い、濾紙を２．５ｍＬの暖かいジクロロメタンで２回抽出し、ジクロロメタン抽出物およびジクロロメタン洗浄液を一緒に蒸発させてほぼ乾固し、残渣を０．５〜１．５ｍＬのジクロロメタン／メタノールの１／９混合物の中に溶解しそして生じた溶液をベヘン酸に関してＨＰＬＣにより分析し、そして
−感熱性要素の９００ｃｍ２の別の表面積上の表面沈澱を濾紙で拭い、濾紙を２ｍＬのメタノールで超音波浴中で３分間にわたり抽出し、メタノール抽出物をメタノール洗浄液と一緒に２ｍＬの１％酢酸に加えそして生じた溶液をＢＯＤ０３に関してＨＰＬＣにより分析することにより、
評価した。
【０１７０】
結果を以下の表２１に示す。
【０１７１】
ピンホール試験
別の拡散試験はピンホール試験であり、そこでは０濃度を包含する全てで１００ｘの倍率を有する顕微鏡下でピンホールのない濃度段階数を６４段階濃度ウエッジで０．０５の段階で観察することにより感熱性要素を通る揮発性成分の移行によるピンホールの発生が監視された。これらの結果も表２１に示す。
【０１７２】
【表２８】
2004358970.tif 000042
【０１７３】
Ｂ０８の８３％をＡＢ０２、ＡＢ０７〜ＡＢ１３で置換すると、少なくとも１種の結合剤が１００％のＢ０８である場合と比べて感熱性要素を通る拡散における実質的な改良が観察された。表２１の結果は、ベヘン酸およびＢＯＤ０３の非常に低い拡散が約１．５のビニルアセト−アセタール対ビニルブチラールのモル比を有する共重合体で達成できること並びにこの比を高めることにより拡散におけるさらなる減少が観察されたことを示している。表２１の結果は、０．１８５ｇ／ｍ２のデスモデュルＴＭＶＬで架橋結合されたタイプ７感熱性要素中ではビニルアセト−アセタールおよびビニルブチラール単位を含有する共重合体の重量平均分子量を高めることにより揮発性成分の拡散によるピンホールの発生を減じうることも示しており、１００，０００より上の分子量を有する共重合体を含有する感熱性要素はピンホールなしに６４〜６５濃度段階を生じ、すなわちピンホールのありでは１もしくは０濃度段階であった。
【０１７４】
比較例１５並びに本発明の実施例２０〜２７の感熱性要素を比較例１〜７並びに本発明の実施例１および２の実質的に非感光性のサーモグラフィー記録材料に関して記載された通りにして保護層でさらにコーティングし、そして新しいサーモグラフィー記録材料の像色調を比較例１〜７並びに本発明の実施例１および２に関して記載された通りにして測定し、結果を表２２にまとめる。
【０１７５】
【表２９】
2004358970.tif 000043
【０１７６】
本発明に従う本発明の実施例２０〜２７の実質的に非感光性のサーモグラフィー記録材料では比較例１７の実質的に非感光性のサーモグラフィー記録材料と比べて匹敵する像色調ニュートラル度が観察された。従って、感熱性要素を通るベヘン酸およびＢＯＤ０３の拡散における実質的な減少は驚くべきことに像色調ニュートラル度における有意な劣化をもたらさなかった。
【０１７７】
本発明は、ここに暗黙にもしくは明示的に開示されたいずれかの特徴もしくは特徴の組み合わせまたはそれらのいずれかの包括物を、それがここに請求された発明に関連するかどうかにかかわらず、包括しうる。以上の記述からかんがみて、発明の範囲内で種々の変更を行いうることは当業者に明らかになるであろう。